(57)【特許請求の範囲】
【請求項１】
未摩砕の鉱物組成物を処理することによる、鉱物顔料の製造のための方法であって、
Ａ．選鉱した、未摩砕の鉱物組成物であって、含水カオリン粘土および焼成カオリン粘土より選択される鉱物組成物を得ること；および
Ｂ．前記未摩砕の鉱物組成物と比較して表面積が実質的に増加し、粒径が実質的に減少した粒子を生成させる高強度条件下で前記鉱物組成物を湿式摩砕し、鉱物顔料を生成させること；
の工程をこの順序で含む方法。
【請求項２】
未摩砕の鉱物組成物を処理することによる、鉱物顔料の製造のための方法であって、
Ａ．選鉱した、未摩砕の鉱物組成物であって、含水カオリン粘土および焼成カオリン粘土より選択される鉱物組成物を得ること；
Ｂ．前記鉱物組成物を、前記鉱物組成物の粒子が凝集するのに十分な高強度条件下で乾燥摩砕し、
これにより、凝集した粒子の表面積を、前記未摩砕の鉱物組成物の粒子の表面積よりも増加させること；および
Ｃ．前記の凝集した乾燥摩砕鉱物組成物を高強度条件下で湿式摩砕して鉱物顔料を生成し、
これにより、湿式摩砕前の前記乾燥摩砕鉱物組成物と比較して前記鉱物顔料の粒子の表面積を実質的に増加させ、かつ粒径を実質的に減少させること；
の工程をこの順序で含む方法。
【請求項３】
未摩砕の鉱物組成物を処理することによる、鉱物顔料の製造のための方法であって、
Ａ．選鉱した、未摩砕の鉱物組成物であって、含水カオリン粘土および焼成カオリン粘土より選択される鉱物組成物を得ること；
Ｂ．前記鉱物組成物を、前記鉱物組成物の粒子が凝集するのに十分な高強度条件下で乾燥摩砕し、
これにより、凝集した粒子の表面積を、前記未摩砕の鉱物組成物の粒子の表面積よりも増加させること；
Ｃ．前記の摩砕鉱物組成物に酸処理を行い、
これにより、酸処理前の前記摩砕鉱物組成物の凝集粒子の表面積と比較して前記の酸処理した摩砕鉱物組成物の凝集粒子の表面積を増加させ；および
Ｄ．前記酸処理鉱物組成物を高強度条件で湿式摩砕して鉱物顔料を生成し、
これにより、湿式摩砕前の前記酸処理鉱物組成物と比較して前記の湿式摩砕した鉱物顔料の粒子の表面積を実質的に増加させ、かつ粒径を実質的に減少させること；
の工程をこの順序で含む方法。
【請求項４】
未摩砕の鉱物組成物を処理することによる、鉱物顔料の製造のための方法であって、
Ａ．選鉱した、未摩砕の鉱物組成物であって、含水カオリン粘土および焼成カオリン粘土より選択される鉱物組成物を得ること；
Ｂ．前記鉱物組成物を、摩砕した鉱物組成物の粒子が凝集するのに十分な高強度条件下で乾燥摩砕し、
これにより、凝集した粒子の表面積を、前記未摩砕の鉱物組成物の粒子の表面積よりも増加させること；
Ｃ．前記の乾燥摩砕鉱物組成物の凝集粒子を高強度条件下で湿式摩砕して鉱物顔料を生成し、
これにより、湿式摩砕前の前記乾燥摩砕鉱物組成物と比較して前記の湿式摩砕した乾燥摩砕鉱物組成物の粒子の表面積を実質的に増加させ、かつ粒径を実質的に減少させること；および
Ｄ．前記の湿式摩砕した乾燥摩砕鉱物組成物に酸処理を行って鉱物顔料を生成し、
これにより、酸処理前の前記の湿式摩砕した乾燥摩砕鉱物組成物の粒子の表面積と比較して前記の湿式摩砕した酸処理鉱物顔料の粒子の表面積を実質的に増加させること；
の工程をこの順序で含む方法。
【請求項５】
増加した表面積を有するナノ粒子鉱物顔料であって、前記顔料が、
Ａ．選鉱した、未摩砕の鉱物組成物であって、含水カオリン粘土および焼成カオリン粘土より選択される鉱物組成物を得ること；および
Ｂ．前記未摩砕の鉱物組成物と比較して表面積が実質的に増加し、粒径が実質的に減少した粒子を生成させる高強度条件下で前記鉱物組成物を湿式摩砕して鉱物顔料を生成させること；
の工程をこの順序で含むプロセスにより製造される、ナノ粒子鉱物顔料。
【請求項６】
湿式摩砕に先立って、前記鉱物組成物を、摩砕した鉱物組成物の粒子が凝集するのに十分な高強度条件下で乾燥摩砕にかける、請求項５記載のナノ粒子鉱物顔料。
【請求項７】
乾燥摩砕の後、しかし湿式摩砕の前に、前記鉱物組成物に酸処理を行う、請求項６記載のナノ粒子鉱物顔料。
【請求項８】
乾燥摩砕および湿式摩砕した鉱物組成物に酸処理を行う、請求項６記載のナノ粒子鉱物顔料。
【請求項９】
コーティング用または充填用の鉱物顔料であって、
Ａ．選鉱した、未摩砕の鉱物組成物であって、含水カオリン粘土および焼成カオリン粘土より選択される鉱物組成物を得ること；および、
Ｂ．前記未摩砕の鉱物組成物と比較して表面積が実質的に増加し、粒径が実質的に減少した粒子を生成させる高強度条件下で前記鉱物組成物を湿式摩砕してコーティング用または充填用の鉱物顔料を生成させること；
の工程をこの順序で含む方法により製造される、コーティング用または充填用の鉱物顔料。
【請求項１０】
湿式摩砕に先立って、前記鉱物組成物を、摩砕した鉱物組成物の粒子が凝集するのに十分な高強度条件下で乾燥摩砕にかける、請求項９記載のコーティング用または充填用の鉱物顔料。
【請求項１１】
乾燥摩砕の後、しかし湿式摩砕の前に、前記鉱物組成物に酸処理を行う、請求項１０記載のコーティング用または充填用の鉱物顔料。
【請求項１２】
乾燥摩砕および湿式摩砕した鉱物組成物に酸処理を行う、請求項１０記載のコーティング用または充填用の鉱物顔料。
【請求項１３】
請求項５記載のナノ粒子鉱物顔料を含有する組成物でコーティングされた紙産物。
【請求項１４】
請求項６記載のナノ粒子鉱物顔料を含有する組成物でコーティングされた紙産物。
【請求項１５】
請求項７記載のナノ粒子鉱物顔料を含有する組成物でコーティングされた紙産物。
【請求項１６】
請求項８記載のナノ粒子鉱物顔料を含有する組成物でコーティングされた紙産物。
【請求項１７】
請求項９記載のコーティング用鉱物顔料を含有する組成物でコーティングされた紙産物。
【請求項１８】
請求項１０記載のコーティング用鉱物顔料を含有する組成物でコーティングされた紙産物。
【請求項１９】
請求項１１記載のコーティング用または充填用の鉱物顔料を含有する紙産物。
【請求項２０】
請求項１２記載のコーティング用または充填用の鉱物顔料を含有する紙産物。
【発明の詳細な説明】
【技術分野】
【０００１】
本発明は、鉱物顔料に関する。より詳細には、本発明は、大きな表面積を有し、粒子の大部分が２００ナノメートル未満の粒径を有する鉱物顔料に関する。本発明はまた、これらの鉱物顔料を製造するための方法にも関する。
【０００２】
本発明は、出発鉱物組成物としてのカオリン粘土に言及して詳細に説明される。
【背景技術】
【０００３】
カオリンは、含水ケイ酸アルミニウム（Ａｌ２Ｏ３・２ＳｉＯ２・２Ｈ２Ｏ）として一般に記載することができる、天然の、比較的微細な、白色の粘土鉱物である。カオリンの構造は、基本的に１枚の八面体のＡｌ（ＯＨ）３シートが１枚の４面体ＳｉＯ４シートと共有結合して１：１の層を形成するものである。理想的には、この１：１の層は電気的に中性である。隣接する層は主に、前記四面体シート基底部の酸素原子と、隣接する前記八面体シートの平面のヒドロキシル基との間の水素結合によって互いに結合する。
【０００４】
カオリンの理想構造式は、Ａｌ２Ｓｉ２Ｏ５（ＯＨ）４と表すことが出来る。精製および選鉱後、カオリンは、ゴムおよび樹脂といった各種材料、ならびに塗料および紙のコーティングといった各種コーティングにおいて、充填剤および顔料として広く用いられている。
【０００５】
カオリンを紙コーティングに用いることは、コーティングされた紙の明度、色、光沢、滑らかさ、不透明性、印刷性および外観の均一性を改善するのに役立つ。製紙の充填剤として、カオリンは、繊維を伸ばし、コストを下げ、充填された紙製品の不透明性、明度および他の望ましい特性を改良するために用いられる。
【０００６】
カオリン粘土は天然では含水物であり、水酸基の形態で構造内に１３．９５％もの水を含み得る。含水カオリン粘土の例としては、Ｔｈｉｅｌｅ  Ｋａｏｌｉｎ  Ｃｏｍｐａｎｙ（ジョージア州Ｓａｎｄｅｒｓｖｉｌｌｅ）によりＫｏｆｉｎｅ９０およびＫａｏｌｕｘの商標で販売される商品が挙げられる。これらの商品は焼成工程にはかけられていない。
【０００７】
焼成カオリンは、他のタイプのカオリンであり、選鉱したカオリン粘土を、少なくとも５５０℃の温度で加熱（すなわち焼成）することによって得られる。焼成工程により、脱水酸化が行なわれ、カオリンは非結晶性アルミノシリケート相へ転化される。（「脱水酸化」という語は、カオリンから構造的な水酸基を水蒸気の形態で除去することを意味する。）供給粘土の小さな粒子は、焼成により凝集し、この凝集によってもとのカオリンの体積が増大し、焼成カオリンに「ふわふわした」外観を与える。粒子の凝集によりカオリンの光散乱特性が（非焼成カオリンに比較して）増大し、したがって、コーティング紙に高度の不透明性および絶縁性を付与する。
【０００８】
さらに、焼成は、カオリンの明度を増大させる。焼成カオリン粘土の例として、Ｔｈｉｅｌｅ  Ｋａｏｌｉｎ  ＣｏｍｐａｎｙよりＫＡＯＣＡＬの商標名で販売される商品が挙げられる。焼成粘土の明度が高いのは、部分的には有機物の除去によるものであり、また部分的には温度の上昇による非晶質ネットワークにおける不純物相の可動化によるものである。明度はまた、磁気分離、浮選、選択フロキュレーションおよび化学的浸出のような、焼成前の選鉱プロセスによっても改善することができる。
【０００９】
含水および焼成カオリン粘土製品はともに、オフセット、輪転グラビア印刷、活版印刷およびフレキソ印刷のような従来の印刷用途のためのコーティング組成物として有用である。しかしながら、かなりの機械的および／または化学的修飾を行なわなければ、従来の含水および焼成カオリン粘土製品は、インクジェット印刷用途のためのコーティング組成物としては有用ではない。
【００１０】
インクジェット印刷プロセスにおいては、均一に成形された、水性または溶剤系の染料溶液の小さな滴が、ノズルから基体上に放出される。インクジェット印刷には、２つの主なタイプがある。すなわち、連続的インクジェット印刷とオンデマンド型（ＤＯＤ）インクジェット印刷である。連続的インクジェットは、宛名印刷、名入れ（ｐｅｒｓｏｎａｌｉｚａｔｉｏｎ）、コーディング、校正刷りのような高解像度カラー印刷等の、高速印刷に用いられる。ＤＯＤインクジェットは、主に家庭、オフィスにおいて、および大判印刷の際に、用いられる。
【００１１】
一般的なＤＯＤインクジェットプリンターはサーマルインクジェットプリンターおよび圧電プリンターである。サーマル（またはバブルジェット（登録商標））プロセスにおいては、デジタルデータに接続された加熱部材で周期的にインクを加熱して気化させ、泡を生成させる。気化の過程においてインクの体積が増大するので、インクは滴の形態でノズルから押し出され、紙の上に被着される。
【００１２】
圧電プロセスにおいては、サーマル法における熱の代わりに圧電結晶を用いて圧力により滴が生成する。圧電材料は「圧電効果」を示す。すなわち、電場を与えた際に材料に歪みが生ずる。電気パルスを与えるとノズル後方にマウントされた圧電結晶が伸長および収縮し、その後ノズルから滴が押し出される。圧電プリンターはサーマルプリンターに対し、いくつかの利点（より制御された高速な滴の生成、およびヘッド寿命が長いことなど）を有する。
【００１３】
インクジェット印刷は、使用されるインクの性質およびプリンターヘッドのデザインが原因で、高品質な像を達成するためには特別な紙を必要とする。これらのインクの多くはアニオン性であり、主に水および水溶性溶剤から成る。インクは、一連の、それぞれ直径約１０〜７０μｍの極めて小さな開口部から媒体上の特定の位置に向けて噴射され、像を形成する。多用途普通紙は良好な品質のインクジェット印刷には適していない。なぜなら、この種の紙ではフェザリング、ウィッキング、色泣き、低色濃度、裏抜け、および、しわ／カール等、多くの品質上の問題が発生するためである。そのため、インクジェット紙は一般的に、良好な印字品質と適切なインク乾燥／吸収とが提供されるように配合された、特別なインク受容層でコーティングされている。
【００１４】
非晶質シリカ（シリカゲル等）は、マットグレードのインクジェットコーティングの用途において一般的に用いられる顔料である。大きな表面積および多孔質のシリカ顔料により、インク溶剤を速やかに吸収し、インク乾燥時間を短くするための高度多孔性コーティングが提供される。しかし、シリカゲルは高価であり、極めて低い固形分濃度でしか製造できない。例えば多くのシリカゲルは１５〜１８％の固形分濃度でしか製造できず、その結果コーティング固形分が少なくなる場合がある。
【００１５】
インクジェット紙コーティング用途のための非シリカ系顔料が業界内でいくつか知られている。例えば、Ｄｏｎｉｇａｎらの米国特許第５，６４３，６３１号には、熱熟成沈降炭酸カルシウムが開示されている。
【００１６】
ＣｈｅｎらのＰＣＴ国際公開公報ＷＯ９８／３６０２９およびＣｈｅｎらの米国特許第６，１５０，２８９号には、焼成粘土、カチオン性ポリマー、ポリビニルアルコール、ラテックスバインダーおよび任意に架橋剤を含む、コーティング組成物が開示されている。
【００１７】
Ｌｏｎｄｏらの米国特許第５，９９７，６２５号には、微粒状含水粘土、苛性抽出焼成粘土および多孔性鉱物（ゼオライト）を含むコーティング組成物が開示されている。
【００１８】
ＭａｌｌａおよびＤｅｖｉｓｅｔｔｉの米国特許第６，６１０，１３６号には、大きな表面積と低い光散乱性とを有する、インクジェット印刷媒体のためのコーティングおよび充填組成物として有用な、凝集鉱物顔料が開示されている。
【００１９】
上記の非シリカ系顔料は全て、主にマットグレードのインクジェットコーティング紙のためにデザインされたものである。しかし、写真およびハイエンドなインクジェット印刷用途のほとんどにおいては光沢コーティング紙が好まれる。現在、光沢コーティングには、（１）膨潤性ポリマーコーティング；および（２）微孔性コーティング；の２種類がある。
【００２０】
膨潤性ポリマーコーティングでは、インクの乾燥は遅く、水分子のポリマーマトリクスへの拡散、およびポリマーマトリクスの膨潤が伴う。多糖類（セルロース誘導体）、ゼラチン類、ポリ（ビニルアルコール）、ポリ（ビニルピロリドン）およびポリ（エチレンオキシド）等のポリマーが膨潤性コーティイングに用いられる。一方、微孔性コーティングにおいては、インクの乾燥は、コーティングの細孔構造および原紙への毛細管作用による水の吸収によって起こるため、比較的速やかである。アルミナ、水酸化アルミニウム、ヒュームドシリカ、およびコロイドシリカ等の、大きな表面積を持った微細粒子顔料が光沢コーティングにおいて好まれる。
【００２１】
Ｂｅｒｕｂｅほかの米国特許第６，５８５，８２２号においては、含水カオリン粘土、苛性抽出焼成カオリン粘土およびゼオライト分子ふるいの混合物を含有する微孔性インクジェットコーティング顔料の層であらかじめコーティングされた紙に対し、光沢コーティングとして微粒状カオリン粘土を使用することが開示されている。光沢顔料コーティングのためには、紙があらかじめ高度に吸収性のコーティング層でコーティングされていることが必要である。
【００２２】
上述の顔料は極めて高価で、取り扱いが困難であり、または性能要件が満たされない可能性がある。従って、当該産業においては、光沢インクジェット印刷用途の性能要件を満たす、費用対効果の高い鉱物顔料に対する需要が存在する。
【発明を実施するための最良の形態】
【００２３】
本発明は、大きな表面積を有し、粒子の大部分が２００ナノメートル未満の粒径を有する鉱物顔料を提供する。
【００２４】
本発明はまた、これら鉱物顔料の製造のためのプロセスを提供し、該プロセスは、選鉱された未摩砕の鉱物組成物であって、含水カオリン粘土および焼成カオリン粘土より選択される鉱物組成物を得、前記未摩砕の鉱物組成物と比較して表面積が実質的に増加し、粒径が実質的に減少した粒子を生成させる高強度条件下で該鉱物組成物を湿式摩砕して鉱物顔料を製造する工程をこの順序で含む。
【００２５】
本願において、次の語は以下に示す定義を有する：
「ナノ粒子」−２００ナノメートル未満の粒径を有する粒子
「高強度条件」−未摩砕の出発原料と比較して表面積が実質的に増加し、粒径が実質的に減少した粒子を生成する条件下で湿式摩砕すること；「強い」湿式摩砕とも呼ぶ。
【００２６】
本発明のプロセスは、選鉱された未摩砕の鉱物組成物を、湿式摩砕に先立って高強度条件化で乾燥摩砕にかける工程を含むように変更することができる。該乾燥摩砕工程は摩砕の過程で粒子を凝集させる役割を果たし、それによって、改善されたインクジェット印刷性を提供し、かつ、より大きな表面積とより低い光散乱係数（開始原料である選鉱された未摩砕の鉱物組成物のそれらの特徴と比較して）を有する鉱物顔料を生成する。この態様において、湿式摩砕工程は、凝集した粒子を分離して２００ナノメートル未満の粒径を有する粒子の大部分を生成する役割を果たす。
【００２７】
本発明のプロセスはさらに、乾燥摩砕および湿式摩砕された粒子を酸処理にかける工程を含むように変更することができる。この態様において、酸処理は、湿式摩砕された粒子の表面積を、酸処理以前の湿式摩砕粒子のものよりも大きくする役割を果たす。この本発明のプロセスはさらに、乾燥摩砕後、ただし湿式摩砕の前に、酸処理を含むように変更することが出来る。この本発明のプロセスにおいて用いられる場合、酸処理工程（湿式摩砕の前または後のいずれかであってよい）は、乾燥摩砕後に行われる。前記酸処理に使用され得る酸の例として、硫酸、塩酸および硝酸が挙げられる。
【００２８】
現在のインクジェットインクの多くは本来アニオン性であり、アニオン性インクジェットインク染料が表面上に固定または不動化するためにはカチオン性の被覆表面が必要である。しかし、従来の紙コーティングは本来アニオン性であり、アニオン性分散剤を用いて顔料を分散する必要がある。適したアニオン性分散剤の例としてポリアクリレート、シリケートおよびホスフェートが挙げられる。アニオン的に分散した本発明の湿式摩砕ナノ粒子カオリンスラリーがインクジェットコーティングに使用される際、カチオン性染料固着剤の前記アニオン性コーティングへの添加は、肥厚および粗粒形成によって該コーティングに「ショックを与える」。
【００２９】
本発明はまた、カチオン性鉱物顔料スラリーの製造にも関する。カチオン性湿式摩砕ナノ粒子カオリンスラリーを製造するため、未摩砕でも乾燥摩砕済みでもよい出発カオリンを、湿式摩砕の前にカチオン性ポリマーで分散させる。適したカチオン性分散剤の例としては、ポリアミン類およびポリジアルキルジアリル−アンモニウムハライド、例えばジメチルジアリルアンモニウムクロリドが挙げられる。
【００３０】
本発明の湿式摩砕プロセスは、所望の粒径または表面積、およびスラリー固形分が達成されるように注意深く制御されるべきである。スラリーは、湿式摩砕の際、粒径の減少および付随する表面積の増加が原因で増粘する傾向がある。この増粘は、湿式摩砕の時間に依存する適量の分散剤および希釈剤を添加することによって最小限に抑えることができる。湿式摩砕時間が長くなるほど、より多くの分散剤および希釈剤が必要であろう。あるいは、所定の量の過剰な分散剤を湿式摩砕の前に添加することができ、この場合、湿式摩砕の間は追加の分散剤は不要である。スラリーの稠度を、その後、制御された希釈によって調節し、最大限の湿式摩砕を達成することができる。
【００３１】
従来の微粒状カオリン顔料コーティングは高度な紙光沢を提供するが、これらのコーティングは、高い色濃度および迅速なインク吸収のための十分な多孔性を提供せず、それがパドリング、インクスメアリングおよび全体として低品質な印字につながり得る。しかし、本願発明者らは、含水または焼成カオリン粘土のいずれにおいても、粒径の制御された減少のあと、高光沢が付与され、インク乾燥、イメージ形成（イメージ鮮明度とも呼ばれる）および色濃度が元の出発含水または焼成カオリン粘土よりも改善されることを見出した。
【００３２】
通常、紙コーティング組成物は１または複数種の顔料、結合剤（接着剤）および添加剤を含む。これら成分の種類および量が、該組成物の光学的、機械的特性および液体吸収特性に影響することが知られている。結合剤は、コーティングを被覆基材（紙など）に接着させ、紙の取り扱いや印刷プロセスの最中のダスティングを防止するために不可欠なものである。適した結合剤の例としては天然材料（デンプンのよびタンパク質等）および合成材料（ラテックス等）が挙げられる。
【００３３】
本発明の鉱物顔料は単独の顔料として用いられる場合には結合剤を必要とせず、他の大きな表面積を有する顔料と組み合わせて用いられる場合にも極めて少量の結合剤しか必要としない。本発明の顔料は基材に自己接着する能力を有するため、該顔料は、コーティングのコストが最小限に抑えられることに加え、興味深い特性が提供される点において独自性を有する。本発明の産物の自己接着特性は、ナノスケール領域のその粒径に由来するものであると信じられる。
【００３４】
本発明の実施の方法を当業者に教示し、また本発明を実施するにあたって最良と考えられる形態を示すことを意図した特定の態様の例示である、以下の実施例により、本発明をさらに説明する。
【実施例１】
【００３５】
Ｔｈｉｅｌｅ  Ｋａｏｌｉｎ  ＣｏｍｐａｎｙよりＫａｏｆｉｎｅ９０の商標で市販される高明度微粒状Ｎｏ．１粘土を出発原料として使用した。この粘土のアニオン性スラリーを、７０％の固形分で、ポリアクリル酸ナトリウムを分散剤として使用して調製した。該スラリーを、湿式摩砕の前に約５０％の固形分にまで希釈した。Ｋｏａｆｉｎｅ９０カオリン粘土のアニオン性スラリーを、実験室用高強度湿式摩砕機（Ｍｏｄｅｌ  ＱＣ１００，Ｕｎｉｏｎ  Ｐｒｏｃｅｓｓ  Ｉｎｃ．，オハイオ州Ａｋｒｏｎ）を使用し、循環式プロセスにより各種の処理時間で湿式摩砕した。ＱＣ１００摩砕機を用いた湿式摩砕プロセスは、摩砕室に媒体を投入し、粘土スラリーを特定の時間（処理時間）循環させることを含む。粘土スラリーの循環が長くなるほど、処理時間が長くなる。０．１５ｍｍの排出スクリーンン（１００％開放）を具備した摩砕室に２６０ｍｌの０．４ｍｍサイズのイットリウム安定化ジルコニア（ＹＴＺ）媒体を投入した。任意の媒体投入において、処理時間の増加または粘土投入量の減少のいずれかにより、湿式摩砕強度が増加する。５ポンドの乾燥材料に相当するＫａｏｆｉｎｅ９０カオリン粘土のアニオン性スラリーを、６０分間または１２０分間の処理時間で湿式摩砕した。湿式摩砕の前後の産物の特性を表Ａに提供する。
【００３６】
湿式摩砕が進むにつれ、粘土粒子は超微細粒子に崩壊し、スラリーが増粘した。一定時間後、さらなる湿式摩砕が困難になった。さらなる分散剤を必要に応じて添加し、スラリーの流動を促進した。スラリーの流動を促進するための第２の選択肢として、水を使用した。表Ａに提供されたＢＥＴ表面積およびＳｅｄｉｇｒａｐｈ粒径分布データは、湿式摩砕プロセスに伴い、出発投入材料と比較して粒径が減少し、表面積が増加したことを示している。表面積は、処理時間の増加に伴い、粒径のさらなる減少によって、さらに増加した。
【実施例２】
【００３７】
Ｔｈｉｅｌｅ  Ｋａｏｌｉｎ  ＣｏｍｐａｎｙよりＫａｏｌｕｘの商標で市販される高明度含水カオリン製品を出発原料として使用した。Ｋａｏｌｕｘカオリン粘土のアニオン性スラリーを、６５％の固形分で、ポリアクリル酸ナトリウムを分散剤として使用して調製した。該スラリーを、湿式摩砕の前に約５０％の固形分にまで希釈した。実施例１の手順に従い、５ポンドの乾燥材料に相当するアニオン性スラリーを、６０分間または１２０分間の処理時間で湿式摩砕した。未摩砕および湿式摩砕後のＫａｏｌｕｘカオリン粘土供給物の産物特性を表Ａに提供する。
【００３８】
表Ａのデータは、表面積の増加および粒径の減少が湿式摩砕によるものであることを示す。表面積は、処理時間の増加に伴い、粒径のさらなる減少によって、さらに増加した。処理時間および粘土投入量が同一の場合、実施例１に記載されたＫａｏｆｉｎｅ９０カオリン粘土供給物から得られた湿式摩砕産物はＫａｏｌｕｘカオリン粘土供給物の湿式摩砕産物よりもはるかに微細であった。
【００３９】
【表Ａ】
0005717032.tif 000002
【実施例３】
【００４０】
Ｋａｏｊｅｔの商標で市販される大表面積凝集カオリン製品を出発原料として使用した。Ｋａｏｊｅｔカオリン粘土のアニオン性スラリーを、５９．５％の固形分で、ポリアクリル酸ナトリウムを分散剤として使用して調製した。該スラリーを、湿式摩砕の前に約５０％の固形分にまで希釈した。実施例１の手順に従い、５ポンドの乾燥材料に相当するＫａｏｊｅｔカオリン粘土のアニオン性スラリーを、６０分間、１２０分間または１８０分間の処理時間で湿式摩砕した。もとの、および湿式摩砕後のＫａｏｊｅｔカオリン粘土の産物特性を表Ｂに提供する。
【００４１】
表Ｂのデータは、もとの出発原料と比較した際の表面積の増加および粒径の減少が湿式摩砕によるものであることを示す。表面積は、処理時間の増加に伴い、粒径のさらなる減少によって、さらに増加した。処理時間および粘土投入量が同一の場合、Ｋａｏｊｅｔカオリン粘土供給物は、前記Ｋａｏｆｉｎｅ９０カオリン粘土供給物の湿式摩砕から得られた産物よりもはるかに微細な粒径とはるかに大きな表面積とを有する結果となり、湿式摩砕プロセスがＫａｏｊｅｔカオリン粘土供給物に対してより効果的であることが示された。
【実施例４】
【００４２】
Ｋａｏｌｕｘカオリン粘土製品を乾燥摩砕して生成した大表面積凝集カオリン産物を出発原料として使用した。乾燥摩砕したＫａｏｌｕｘカオリン粘土製品のアニオン性スラリーを、５９％の固形分で、ポリアクリル酸ナトリウムを分散剤として使用して調製した。該スラリーを、湿式摩砕の前に約５０％の固形分にまで希釈した。実施例１の手順に従い、５ポンドの乾燥材料に相当するもとの（乾燥摩砕した）Ｋａｏｌｕｘカオリン粘土のアニオン性スラリーを、６０分間または１２０分間の処理時間で湿式摩砕した。乾燥摩砕Ｋａｏｌｕｘカオリン粘土供給物について、もとの（乾燥摩砕した）、および湿式摩砕後の材料の産物特性を表Ｂに提供する。
【００４３】
表Ｂのデータは、もとの出発原料と比較した際の表面積の増加および粒径の減少が湿式摩砕によるものであることを示す。表面積は、処理時間の増加に伴い、粒径のさらなる減少によって、さらに増加した。類似の湿式摩砕条件下では、乾燥摩砕したＫａｏｌｕｘカオリン粘土供給物は、標準的なＫａｏｌｕｘカオリン粘土供給物（実施例２に記載）と比較してはるかに微細な粒径を有する結果となり、湿式摩砕プロセスは前記供給物が湿式摩砕の前に乾燥摩砕された場合により効果的であることが示された。
【００４４】
【表Ｂ】
0005717032.tif 000003
【実施例５】
【００４５】
本実施例５においては、カチオン的に分散した粘土材料の湿式摩砕について記載する。
【００４６】
Ｋａｏｊｅｔカオリン粘土のカチオン性スラリーを出発原料として使用した。カチオン性スラリーを、５９％の固形分で、低分子量高電荷密度ポリ−ジアリルジメチルアンモニウムクロリドカチオン性ポリマー（ポリ−ＤＡＤＭＡＣ）を分散剤として使用して調製した。Ｎａｌｃｏ  Ｃｈｅｍｉｃａｌ  ＣｏｍｐａｎｙからＮａｌｋａｔ２０２０の商標で市販されるポリ−ＤＡＤＭＡＣを使用した。該スラリーを、湿式摩砕の前に約５０％の固形分にまで希釈した。カチオン性ポリマーを湿式摩砕中に使用して流動特性を維持した以外は実施例１と同様の手順に従い、前記のカチオン的に分散したＫａｏｊｅｔカオリン粘土を湿式摩砕した。５ポンドの乾燥材料に相当するＫａｏｊｅｔカオリン粘土のカチオン性スラリーを７５分間の処理時間で湿式摩砕した。２．５ポンドの乾燥材料に相当する該スラリーも７５分間の処理時間で湿式摩砕した。湿式摩砕が進むにつれ、粘土粒子は超微細粒子に崩壊し、スラリーが増粘した。一定時間後、さらなる湿式摩砕が困難になった。さらなるカチオン性ポリマーを必要に応じて分散剤として添加し、スラリーの流動を促進した。スラリーの流動を促進するための第２の選択肢として、水を使用した。
【００４７】
実施例１〜４に記載したアニオン性分散物と比較して、カチオン性分散材料は湿式摩砕が困難であった。カチオン性分散剤の追加を行った際、スラリーは瞬間的な顔料ショック（ｐｉｇｍｅｎｔ  ｓｈｏｃｋ）を受け、湿式摩砕プロセスの最中に多少の希釈水がすぐに必要となった。湿式摩砕の前後の産物特性を、表Ｃに提供する。
【００４８】
表Ｃのデータは、表面積の増加および粒径の減少が湿式摩砕によるものであることを示す。粒径データは、％＜０．２ミクロンが、１２．９％（もとの材料）から９５．０％にまで、湿式摩砕の強度に依存して増加したことを示す。
【実施例６】
【００４９】
実施例５の手順に従い、５ポンドの乾燥材料に相当するカチオン性Ｋａｏｊｅｔカオリン粘土スラリーを、異なる処理時間（１０、２０、３０、４０、５０または６０分間）で湿式摩砕した。ただし、湿式摩砕に必要な分散剤の全量を、このプロセスの開始時に添加した。言い換えると、湿式摩砕プロセスに先立ち、供給材料を過剰量のカチオン性分散剤と混合した（過剰分散（ｏｖｅｒ  ｄｉｓｐｅｒｓｉｏｎ））。湿式摩砕の前後の産物特性を、表Ｄに提供する。
【００５０】
表Ｄのデータは、もとの出発原料と比較した際の表面積の増加および粒径の減少が湿式摩砕によるものであることを示す。表Ｄの粒径データは、％＜０．２ミクロンが７．７（もとの材料）から、１０分間の湿式摩砕後に５９．９にまで、２０分間の湿式摩砕後に７１．２にまで、３０分間の湿式摩砕後に７８．４にまで、および４０〜６０分間の湿式摩砕後に８７．４〜８８．５にまで、増加したことを示す。４０〜６０分間の処理時間で生産された産物の粒径データは、実施例５に記載の７５分間の産物と類似していた。カチオン性スラリーの湿式摩砕プロセスの容易さは、実施例５で湿式摩砕プロセス中に過剰量の添加を行った場合と比べ、過剰量のカチオン性分散剤を供給物に添加すること（過剰分散（ｏｖｅｒ  ｄｉｓｐｅｒｓｉｏｎ））により改善した。
【００５１】
本実施例６は、供給物の過剰分散が産物の高固形分を維持し、処理時間を減少させ、処理量（１時間あたりに生成される材料の量）を増大させるのに役立つことを示す。また本実施例６は、最終的な産物の品質を、処理時間、産物中の固形分および分散剤の添加のタイミングによって注意深く制御することができることを示す。
【００５２】
【表Ｃ】
0005717032.tif 000004
【００５３】
【表Ｄ】
0005717032.tif 000005
【実施例７】
【００５４】
Ｋａｏｆｉｎｅ９０カオリン粘土のカチオン性スラリーを出発原料として使用した。カチオン性Ｋａｏｆｉｎｅ９０カオリン粘土スラリーを１．５％（乾燥／乾燥粘土ベース）のＮａｌｋａｔ２０２０ポリマーを用いて調製した。実施例５の手順に従い、５ポンドの乾燥材料に相当するカチオン性Ｋａｏｆｉｎｅ９０カオリン粘土スラリーを６０分間の処理時間で湿式摩砕した。湿式摩砕が進むにつれ、粘土粒子は超微細粒子に崩壊し、スラリーが増粘した。さらに２．５％の分散剤（Ｎａｌｋａｔ２０２０）を添加し、スラリーの流動を促進した。スラリーの流動を促進するための第２の選択肢として、水を使用した。湿式摩砕の前後の産物特性を、表Ｅに提供する。
【００５５】
表Ｅのデータは、湿式摩砕により表面積が増加し、粒径が減少したことを示す。粒径データは、％＜０．２ミクロンが８．２（もとの材料）から湿式摩砕後に８５．４にまで増加したことを示す。
【実施例８】
【００５６】
Ｔｈｉｅｌｅ  Ｋａｏｌｉｎ  ＣｏｍｐａｎｙよりＫａｏｃａｌの商標名で販売されている焼成カオリンを出発原料として用いた。Ｋａｏｃａｌカオリン粘土のカチオン性スラリーを１．０％（乾燥／乾燥粘土ベース）のＮａｌｋａｔ２０２０ポリマーを用いて調製した。実施例５の手順に従い、５ポンドの乾燥材料に相当するカチオン性Ｋａｏｃａｌカオリン粘土スラリーを６０分間の処理時間で湿式摩砕した。湿式摩砕が進むにつれ、嵩密度が低く孔容積が大きい、焼成粘土のもとの凝集物が崩壊し、微細粒子になった。Ｋａｏｃａｌカオリン粘土の湿式摩砕においては、水や、顔料の分散の最中に添加されるもの以外の追加の分散剤は不要である。湿式摩砕産物はもとの材料と比較して流動特性が改善されていた。湿式摩砕前後の産物特性を表Ｅに提供する。
【００５７】
表Ｅのデータは、もとの出発原料と比較した際の表面積の増加および粒径の減少が湿式摩砕によるものであることを示す。粒径データは、％＜０．２ミクロンが、８．７（もとの材料）から、湿式摩砕後に４７．７にまで増加したことを示す。
【００５８】
【表Ｅ】
0005717032.tif 000006
【実施例９】
【００５９】
アニオン性Ｋａｏｆｉｎｅ９０カオリン粘土を６０および１２０分間湿式摩砕した試料（すなわち、実施例１に記載の産物）の、インクジェットコーティングおよび印刷性を評価した。コーティング塗料、コーティングされたシートの特性およびインクジェット印刷性のデータを表Ｆに提供する。
【００６０】
コーティング塗料は、約４５％の固形分、７．０のｐＨ値で、１００部あたり３部のエチレン酢酸ビニル共重合体ラテックスバインダーを顔料スラリーに添加することにより調製した。もとの未摩砕の産物のコーティング塗料は、４９．５％の固形分、７．０のｐＨ値で、１００部あたり５部のエチレン酢酸ビニル結合剤を顔料スラリーに添加することにより調製した。カチオン性コーティングは、インクジェット用途において、インクジェット着色剤を、コーティングされたシートの表面に固定し、耐水性を高めるために必要である。該コーティングは、カチオン的に分散した顔料を用いることにより、またはポリ−ＤＡＤＭＡＣ等のカチオン性染料固着剤を、アニオン的に分散した顔料から調製したコーティングに添加することにより、カチオン性にすることができる。しかし、本発明の湿式摩砕超微細アニオン性スラリー産物は、カチオン性染料固着剤（ポリ−ＤＡＤＭＡＣ等）に適合せず、コーティング色の深刻なフロキュレーションを生じ得る。
【００６１】
コーティング塗料を、目付重量〜７２ｇ／ｍ２の基材の片面に、実験室用ドローダウン機（ｄｒａｗｄｏｗｎ  ｍａｃｈｉｎｅ）を用いて、約１０〜１１ｇ／ｍ２の被覆重量で塗布した。標準ＴＡＰＰＩ条件に従い、コーティングされたシートをヒートガンにより乾燥し、一定の温度と湿度の部屋で２４時間調整した後で評価を行った。次いで、このコーティングされたシートを、実験室用カレンダーを用いてソフトニップカレンダー処理(１パス／面、圧力１６３ＰＬＩ、温度３００゜Ｆ)にかけた。調整後のコーティングされたシートについて、シート光沢（７５度光沢）および粗さ（Ｐａｒｋｅｒ  Ｐｒｉｎｔ−Ｓｕｒｆ粗さ）を、カレンダー処理の前および後の両方で測定した。カレンダー処理したシートに、社内の印刷対象を、Ｃａｎｏｎ  ＢＪＣ８２００およびＨＰ９９０ｃｘｉプリンターを用いて印刷した。インク乾燥時間（インクの吸収にかかる時間）および像の鮮明さ（外観上のウィッキングおよびにじみ）について、目視により印刷物の観察を行った。印刷色（シアン、マゼンタ、イエローおよびブラック）濃度を、Ｘ−Ｒｉｔｅ４１８  色反射デンシトメーターを用いて測定した。
【００６２】
表Ｆのコーティングされたシートのデータは、インクジェット色（シアン、マゼンタ、イエローおよびブラック）濃度および乾燥時間が、もとの未摩砕の材料と比較して、湿式摩砕されたＫａｏｆｉｎｅ９０カオリン粘土において、シートの光沢を実質的に損なうことなく改善されていることを示している。色濃度がより高いことは、粒径がより細かく表面積が大きいことが、インクジェットインク中に存在する着色剤のより良い保持（ｈｏｌｄ−ｏｕｔ）に役立つことを示している。もとのＫａｏｆｉｎｅ９０カオリン粘土では、許容範囲外の像の品質となった；カラー印刷中のインクが集塊化し、貧弱なイメージが形成された。Ｋａｏｆｉｎｅ９０カオリン粘土を湿式摩砕した産物をその後カレンダー処理したシートの光沢は、もとの材料が６５．０であったのに比べ、６０〜６３．０の範囲であった。湿式摩砕産物のシート光沢は低くなりがちであり、これは、もとの材料と比べ、顔料粒子の平坦さの程度が低いことによるものである。
【００６３】
実施例９は、本発明のプロセスが、コーティングされたシートの高い光沢およびインクジェット色濃度を得るのに適した産物を生成するために使用できることを示している。本実施例９はまた、本発明の産物が、もとの未摩砕の材料よりも少ない結合剤しか必要としないであろうことを示している。
【００６４】
【表Ｆ】
0005717032.tif 000007
【実施例１０】
【００６５】
実施例９の手順に従い、６０および１２０分間の処理時間で製造されたＫａｏｊｅｔカオリン粘土の湿式摩砕試料（実施例３に記載の産物）を、インクジェットコーティングおよび印刷性について評価した。コーティング塗料、コーティングされたシートの特性およびインクジェット印刷性のデータを表Ｇに提供する。
【００６６】
コーティング塗料は、約４５％の固形分、７．０のｐＨ値で、１００部あたり３部のエチレン酢酸ビニル共重合体ラテックスバインダーを顔料スラリーに添加することにより調製した。もとの材料のコーティング塗料は、５０．２％の固形分、７．０のｐＨ値で、１００部あたり５部のエチレン酢酸ビニル結合剤および１００部あたり４部のポリ−ＤＡＤＭＡＣを顔料スラリーに添加することにより調製した。コーティング塗料を、目付重量〜７２ｇ／ｍ２の基材の片面に、実験室用ドローダウン機（ｄｒａｗｄｏｗｎ  ｍａｃｈｉｎｅ）を用いて、約１０〜１１ｇ／ｍ２の被覆重量で塗布した。
【００６７】
表Ｇのコーティングされたシートのデータは、粗さ、シート光沢、インクジェット色（シアン、マゼンタ、イエローおよびブラック）濃度および乾燥時間が、湿式摩砕したＫａｏｊｅｔカオリン粘土において、もとの材料と比較して改善されていることを示している。色濃度がより高いことは、粒径がより細かく表面積が大きいことが、インクジェットインク中に存在する着色剤のより良い保持（ｈｏｌｄ−ｏｕｔ）に役立つことを示している。これらの湿式摩砕試料の色濃度は、Ｋａｏｆｉｎｅ９０カオリン粘土の湿式摩砕試料（実施例９に記載）で得られた色濃度よりも高かった。シート光沢は、６〜８（処理前）から、湿式摩砕されたＫａｏｊｅｔカオリン粘土において６１にまで上昇した。湿式摩砕試料のシート光沢は、もとの供給物の、はるかに荒く凝集した粒子と比較して、粒径が減少していることによって改善される。１２０分間の産物のシート光沢は６０分間の産物よりもやや貧弱であり、これは、はるかに微細な１２０分間の産物でコーティング膜にひび割れが生じたことによる。コーティング膜のひび割れは高光沢インクジェットコーティングに用いられるアルミナ水和物等のナノスケール顔料粒子においては一般的な現象である。
【００６８】
【表Ｇ】
0005717032.tif 000008
【実施例１１】
【００６９】
カチオン性Ｋａｏｊｅｔカオリン粘土の湿式摩砕試料を７５分間の処理時間で実施例５に記載のように製造し、実施例９の手順に従ってインクジェットコーティングおよび印刷性を評価した。コーティング塗料、コーティングされたシートの特性およびインクジェット印刷性のデータを表Ｈに提供する。コーティング塗料は、１００部あたり３部のエチレン酢酸ビニル共重合体ラテックスバインダーを顔料スラリーに添加することにより調製した。もとの材料のコーティング塗料は、５０．２％の固形分、５．０のｐＨ値で、１００部あたり５部のエチレン酢酸ビニル結合剤および１００部あたり４部のポリ−ＤＡＤＭＡＣ（分散剤の量を含む総量）を顔料スラリーに添加することにより調製した。カチオン性湿式摩砕産物のコーティング塗料は、さらなるポリ−ＤＡＤＭＡＣを用いずに調製した。コーティング塗料を、目付重量〜７２ｇ／ｍ２の基材に、実験室用ドローダウン機（ｄｒａｗｄｏｗｎ  ｍａｃｈｉｎｅ）を用いて、約１０〜１１ｇ／ｍ２の被覆重量で塗布した。
【００７０】
表Ｈのコーティングされたシートのデータは、湿式摩砕したＫａｏｊｅｔカオリン粘土では、もとの材料と比較して、粗さが減少し、シート光沢が増加していることを示している。シート光沢は、もとのＫａｏｊｅｔカオリン粘土で６〜８であったものが、湿式摩砕試料で５６にまで増加した。湿式摩砕試料のシート光沢は、もとのＫａｏｊｅｔカオリン粘土供給物のはるかに荒く凝集した粒子と比較して、粒径が減少していることによって改善された。湿式摩砕産物は、もとのＫａｏｊｅｔカオリン粘土供給物と比較して、色（シアン、マゼンタ、イエローおよびブラック）濃度および乾燥時間が改善された。色濃度がより高いことは、粒径がより細かく表面積が大きいことが、インクジェットインク中に存在する着色剤のより良い保持（ｈｏｌｄ−ｏｕｔ）に役立つことを示している。湿式摩砕において添加されたカチオン性ポリマーは染料固着剤として作用し、改善された像の鮮明さを提供する。
【００７１】
本実施例１１は、カチオン性Ｋａｏｊｅｔカオリン粘土の湿式摩砕試料が、もとの材料よりも少ない量の結合剤でコーティングできることを示している。さらに本実施例１１は、本発明のプロセスを、本来カチオン性であって高光沢インクジェット用途に適した製品を製造するのに用いることができることを示している。
【実施例１２】
【００７２】
実施例１１の手順に従い、異なる処理時間（１０、３０、４０および５０分間）で製造されたカチオン性Ｋａｏｊｅｔカオリン粘土の湿式摩砕試料（実施例６に記載の産物）を、インクジェットコーティングおよび印刷性について評価した。コーティング塗料、コーティングされたシートの特性およびインクジェット印刷性のデータを表Ｉに提供する。コーティング塗料は、顔料固形分に応じて３７．４〜４６．２％の固形分で、１００部あたり３〜５部のエチレン酢酸ビニル結合剤を顔料スラリーに添加することにより調製した。もとの材料のコーティング塗料は、５０．２％の固形分、５．０のｐＨ値で、１００部あたり５部のエチレン酢酸結合剤および１００部あたり４部のポリ−ＤＡＤＭＡＣを顔料スラリーに添加することにより調製した。コーティング塗料を、目付重量〜７２ｇ／ｍ２の基材に、実験室用ドローダウン機（ｄｒａｗｄｏｗｎ  ｍａｃｈｉｎｅ）を用いて、約１０〜１１ｇ／ｍ２の被覆重量で塗布した。
【００７３】
表Ｉに提供されるコーティングされたシートのデータは、湿式摩砕したＫａｏｊｅｔカオリン粘土では、もとのＫａｏｊｅｔカオリン粘土供給物と比較して、粗さが減少し、シート光沢が増加していることを示している。シート光沢は、もとのＫａｏｊｅｔカオリン粘土供給物で６〜８であったものが、湿式摩砕Ｋａｏｊｅｔカオリン粘土においては湿式摩砕処理時間に応じて５７．５〜６０にまで増加した。湿式摩砕試料のシート光沢は、もとのＫａｏｊｅｔカオリン粘土供給物のはるかに荒く凝集した粒子と比較して、粒径が減少していることによって改善された。湿式摩砕産物は色（シアン、マゼンタ、イエローおよびブラック）濃度および乾燥時間において、もとのＫａｏｊｅｔカオリン粘土供給物と比較して改善されていた。色濃度は、湿式摩砕した試料では３０〜５０分間の処理時間でおよそ同一であった。一方、１０分間の処理時間で製造された湿式摩砕試料の色濃度はより低かったが、もとのＫａｏｊｅｔカオリン粘土供給物よりも改善していた。また、３０〜５０分間の処理時間で製造された湿式摩砕産物の色濃度は、実施例１１に議論される７５分間の産物とほぼ同じであった。湿式摩砕において添加されたカチオン性ポリマーは染料固着剤として作用し、改善された像の鮮明さを提供した。
【００７４】
本実施例１２は、処理時間を減少させることによって湿式摩砕ユニットからの処理量を増加させることができ、また、本来カチオン性であって高光沢インクジェット用途に適した産物を製造することができることを示す。
【００７５】
【表Ｈ】
0005717032.tif 000009
【００７６】
【表Ｉ】
0005717032.tif 000010
【実施例１３】
【００７７】
実施例７で製造したカチオン性Ｋａｏｆｉｎｅ９０カオリン粘土の湿式摩砕試料を、実施例１１に記載の手順に従ってインクジェットコーティングおよび印刷性について評価した。未摩砕および湿式摩砕試料に対する、コーティング塗料、コーティングされたシートの特性および印刷性のデータを表Ｊに提供する。コーティング塗料は、１００部あたり５部のエチレン酢酸ビニル結合剤を、湿式摩砕した顔料スラリーに添加することにより調製した。もとの未摩砕Ｋａｏｆｉｎｅ９０カオリン粘土供給物のコーティング塗料は、１００部あたり５部のエチレン酢酸ビニル結合剤および１００部あたり４部のポリ−ＤＡＤＭＡＣの添加により調製した。このコーティングを、目付重量〜７２ｇ／ｍ２の基材の片面に、実験室用ドローダウン機（ｄｒａｗｄｏｗｎ  ｍａｃｈｉｎｅ）を用いて、約１０〜１１ｇ／ｍ２の被覆重量で塗布した。
【００７８】
表Ｊに提供されるコーティングされたシートのデータは、Ｋａｏｆｉｎｅ９０カオリン粘土の湿式摩砕産物において、もとの未摩砕の材料と比較して、色（シアン、マゼンタ、イエローおよびブラック）濃度および乾燥時間が、カレンダー処理シートの光沢および表面粗さを実質的に損なうことなく改善されたことを示している。扁平な粒子を有するもとの材料のシート光沢が６６であったのに対し、湿式摩砕した産物のより丸みのある粒子は６０というシート光沢となった。もとのＫａｏｆｉｎｅ９０カオリン粘土材料は高いブラックインク色濃度をもたらしたが、色（シアン、マゼンタおよびイエロー）濃度は貧弱であり、許容範囲外の像の品質となった。カラー印刷においてインクが集塊化し、貧弱な像が形成された。
【００７９】
本実施例１３は、Ｋａｏｆｉｎｅ９０カオリン粘土を用いて、本来カチオン性であり高光沢インクジェット用途に適した湿式摩砕産物を製造できることを示す。
【実施例１４】
【００８０】
実施例８で製造した湿式摩砕カチオン性Ｋａｏｃａｌカオリン粘土産物を、実施例１１に記載のものと同様の手順に従って、インクジェットコーティングおよび印刷性について評価した。ただし、もとの供給原料に対しては、はるかに強い結合剤が必要であった。もとの未摩砕の、および湿式摩砕された試料の、コーティング塗料、コーティングされたシートの特性および印刷性のデータを表Ｊに示す。湿式摩砕産物のコーティング塗料は、５１．２％の固形分で、１００部あたり５部のエチレン酢酸ビニル結合剤を顔料スラリーに添加することにより調製した。もとのＫａｏｃａｌカオリン粘土供給物のコーティング塗料は、３５％の固形分で、１００部あたり７．５部の高分子量ポリビニルアルコール結合剤および４部のポリ−ＤＡＤＭＡＣを顔料スラリーに添加することにより調製した。もとのＫａｏｃａｌカオリン粘土のコーティング固形分は、ポリビニルアルコール結合剤のはるかに低い固形分により、低くなった。このコーティングを、目付重量〜７２ｇ／ｍ２の基材の片面に、実験室用ドローダウン機（ｄｒａｗｄｏｗｎ  ｍａｃｈｉｎｅ）を用いて、約１０〜１１ｇ／ｍ２の被覆重量で塗布した。もとのＫａｏｃａｌカオリン粘土に必要とされる結合剤は、湿式摩砕したＫａｏｊｅｔカオリン粘土と比較して非常に多く、深刻なダスティングを引き起こす。そのため、より強いポリビニルアルコール結合剤が使用された。
【００８１】
カチオン性Ｋａｏｃａｌカオリン粘土スラリーの湿式摩砕産物は、コーティングされたシートの粗さ、シート光沢、インクジェット色（シアン、マゼンタ、イエローおよびブラック）濃度および像形成において、もとの未摩砕の材料と比較して有意な改善を示した（表Ｊ）。インク乾燥時間は許容範囲内であったが、未摩砕材料は色濃度および像形成において極めて貧弱なインクジェット印刷性を示した。湿式摩砕プロセスは、もとの焼成粘土の低嵩密度、大孔容積及び高光散乱性の凝集物を破壊する。得られた微細粒子は、実質的に乾燥時間（インクを乾燥するための時間）を変化させることなく、コーティングされたシートの光沢、ならびに色濃度および像形成ついてインクジェット印刷性を改善した。
【００８２】
本実施例１４は、焼成粘土も、本来カチオン性であって高光沢インクジェット用途に適した湿式摩砕産物を製造することに用いることができることを示している。
【００８３】
【表Ｊ】
0005717032.tif 000011
【実施例１５】
【００８４】
本実施例１５は、湿式摩砕カオリンの自己結合（バインダーレス）特性を証明するものである。実施例１１の手順に従い、カチオン性Ｋａｏｊｅｔカオリン粘土の湿式摩砕産物（７５分間で製造、実施例５の産物１０）を、結合剤を用いない場合のインクジェットコーティングおよび印刷性について評価した。比較のため、コーティング塗料も、１００部あたり３部のエチレン酢酸ビニル結合剤の添加により調製した。コーティングされたシートは、顔料スラリーを目付重量〜７２ｇ／ｍ２の基材の片面に、実験室用ドローダウン機（ｄｒａｗｄｏｗｎ  ｍａｃｈｉｎｅ）を用いて、約１０〜１１ｇ／ｍ２の被覆重量で直接塗布することにより調製した。この結合剤を用いないコーティングされたシートを、インクジェット印刷性について、実施例１１の手順に従い評価した。コーティング塗料、コーティングされたシートの特性およびインクジェット印刷性のデータを表Ｋに提供する。
【００８５】
結合剤無しの湿式摩砕したＫａｏｊｅｔカオリン粘土顔料コーティングは、原紙に強く付着した。コーティングされたシートの強度を乾燥指摩擦（ｄｒｙ  ｆｉｎｇｅｒ  ｒｕｂ）およびテープ引張り試験（ｔａｐｅ  ｐｕｌｌ  ｔｅｓｔ）法により評価した。この結合剤無しでコーティングされたシートでは、有意なダスティングは発生せず、強度は、高カレンダー圧に耐え、大きな問題なくインクジェットプリンターを通すのに十分であった。また、前記バインダーレスコーティングは、３部の結合剤を使用して調製したシートと比較して、改善されたインク吸収（Ｃａｎｏｎプリンター）、ならびに、同様なシート光沢および光学密度をもたらした。
【００８６】
【表Ｋ】
0005717032.tif 000012
【００８７】
本発明を特定の態様を参照して詳細に説明したが、本発明の趣旨及び範囲から逸脱することのない変形や修飾を行なうことは可能である。